(57)【要約】      （修正有）【課題】野積コンテナバッグ全体および遮水シート材を保護するために用い、従来よりも縦横寸法が大きく、その貼り合わせの際の溶着作業が少なくて済む野積コンテナバッグ用のマット素材を提供する。【解決手段】遮光率９５％以上の遮水シート材３と、該遮水シート材３を挟んでその上下に配置する２枚の保護シート材４とを備え、この保護シート材４を構成するマット素材は、ポリエステル繊維または難燃性繊維のラップをニードルパンチで一体化させることにより、厚さ１０ｍｍ以上、目付が１０００ｇ／ｍ２以上および引張り強度１４０Ｎ／５ｃｍ以上であるニードルフェルトで形成し、該フェルトは幅２．５〜７ｍおよび長さ３０〜１８０ｍである。  【選択図】図１
0003210080.tif 000002
【実用新案登録請求の範囲】
【請求項１】
多数個の野積コンテナバッグの下方において、遮光率９５％以上の遮光性を有し且つ遮水シート材を挟んでその上下に配置する２枚の保護シート材からなり、地面上に敷き詰めて使用する床シートにおいて、前記の保護シート材を構成する個々のマット素材は、ポリエステル繊維または難燃性繊維のラップをニードルパンチで一体化させることにより、厚さ８ｍｍ以上、目付が８００ｇ／ｍ２以上および引張り強度１４０Ｎ／５ｃｍ以上であるニードルフェルトで形成し、該フェルトは幅２．５〜７ｍおよび長さ３０〜１８０ｍである野積コンテナバッグ用のマット素材。
【請求項２】
可燃性繊維を含まないポリエステル繊維または難燃性繊維であり、マット素材自体が防炎性能を有し且つ幅３．５〜７ｍおよび長さ８５〜１８０ｍの大判である請求項１記載のマット素材。  
【請求項３】
少なくとも５〜１０ｄｔｅｘおよび１０〜２０ｄｔｅｘのポリエステル繊維からなり、得たフェルトは遮光率９５％以上および貫入抵抗５００Ｎ以上である請求項１記載のマット素材。
【請求項４】
遮水シート材を挟んでその上下に配置する２枚の保護シート材からなる床シートについて、この床シートを２組以上重ねて地面上に敷き詰める請求項１記載のマット素材。
【考案の詳細な説明】
【技術分野】
【０００１】
本考案は、野積コンテナバッグ全体および遮水シート材を保護するために用いる保護シート材を構成する大判のマット素材に関し、従来よりも縦横寸法が大きく、その貼り合わせの際の溶着作業が少なくて済む野積コンテナバッグ用のマット素材に関する。
【背景技術】
【０００２】
野積コンテナバッグ用の保護シート材は、除染工事の仮置き場および最終処分場において、遮水シート材とともに用いる不織布製のシート材である。この保護シート材は、通常、除染物入りのフレコンバックを積み上げる遮水シート材の上またはその下に配置して該遮水シート材とともに地面上に敷き詰めて使用し、その上に多数個のフレキシブルコンテナバッグまたはクロスコンテナバッグを積み上げ、これらのバッグの変形や内容物の漏出を防ぎ、同時に遮水シート材を保護する。
【０００３】
フレキシブルコンテナバッグは、土砂または粉末や粒状物の荷物を保管・運搬するための袋状の包材であり、一般にフレコン（登録商標）、フレコンバッグまたはコンテナバッグと称する。図１において、フレコンバッグ１は、ポリエチレンやポリプロピレンのような丈夫な化学繊維糸で織成した袋状のシートで構成し、バッグ全体を支える丈夫な吊りベルトが上部に縫着され、該バッグをフォークリフトやクレーンなどで持ち上げることができる。土砂などの収納は上部の開口部から行い、マチ部分によって開口部を閉じることができ、不使用時には小さく折り畳むことができる。
【０００４】
２０１１年の東北大震災では福島原子力発電所で爆発事故が発生し、現在でも、放散した放射能による汚染土壌を除染する作業が国の公共事業として進められている。この除染作業で除去された汚染土壌は、図１に示すように、そのつど個々のフレコンバッグ１に収納され、該バッグを数段重ねて仮置きするための中間施設である仮置き場２が多数建設されている。仮置き場２では、本来、遮水シート材３および保護シート材４を地面に敷いた後に多数個のフレコンバック１を複数段野積みし、これらを遮蔽土嚢５で囲ってから遮光シート材６を被せ、最後に複数個の土嚢７を適当な間隔で載せて遮光シート材６が位置ずれすることを防いでいる。仮置き場２は、フレコンバッグ１の仮置き用の中間施設として現在も建設されており、今でも大規模な工事が執り行われているが、工事面積が広大であるために、工事に時間が掛かって建設が中々捗らないのが現実である。
【０００５】
保護シート材４は、仮置き場２において遮水シート材３とともに用いられ、該遮水シート材は、単独で使用されることはなく、遮光シートと異なるポリ塩化ビニルなどのシートである。一方、従来の遮光シートは、保護シート材４と類似する繊維構造であって農業用や園芸用または土木用が主であり、農業用や園芸用として特開平８−９７９４号および特開平１０−８４７９４号などに開示されている。また、土木用の保護シートは、特開２０００−１５７９４７号において、廃棄物処分場において汚染水の漏出防止のために敷設する防水マットの表層に被覆する遮光シートと類似する。これらのシート類は、一般に、寸法は幅２ｍ×長さ２０ｍにすぎず、複数枚を溶着で接続して使用するものではない。
【０００６】
特開２０００−１５７９４７号に開示の遮光シートは、保護シート材の代用になるとしても、特定の耐光性クロスシートと耐光性繊維ウエブと補強材クロスシートとクッション材とを順に積層するため、全４層における耐光性素材の上方２層によって非常に高価になる。また、特開２００５−２２３０１７号に開示の土木シートは、通気・透水性制御シートおよび透光シートを熱融着フィルムで接着する。この土木シートは、通気・透水性制御シートを８０℃の温水中で熱収縮させることを要し、熱融着フィルムを介する接着工程を有するので製造工程が複雑である。これらのシート類は、いずれも縦横寸法が特定されていないため、仮に野積コンテナバッグ用のマット素材として使用するとすれば、その溶着作業に多大の時間と労力を要することになる。
【先行技術文献】
【特許文献】
【０００７】
【特許文献１】特開平８−９７９４号公報
【特許文献２】特開平１０−８４７９４号公報
【特許文献３】特開２０００−１５７９４７号公報
【特許文献４】特開２００５−２２３０１７号公報
【考案の概要】
【考案が解決しようとする課題】
【０００８】
図１に示す保護シート材４は、遮水シート材３の上または下に配置され、日の当たる僅かな部分でも劣化を防ぐ目的から、遮光シート材６とほぼ同様の遮光性が必要である。図５を参照すると、保護シート材４を構成する個々のマット素材８は、従来の遮光シートと同様に寸法が幅２ｍ×長さ２０ｍ未満であり、仮置き場２で大寸の遮水シート材３の上または下に敷設する場合には、２枚を縦方向の溶着線１０で貼り合わせて広幅にして巻き取る。この広幅マットは、施工作業において、仮置き場２の面積に合わせてさらに複数枚並列に溶着線１２で貼り合わせ、ついで横方向にも溶着線１４で複数列を貼り合わせることを要する。マット貼り合わせ溶着線１０，１２，１４は、作業者が手持ちバーナーを持ってその線に沿って移動しながら溶着することを要し、しかもマット全長が非常に長いので、その溶着作業に多大の時間と労力を費やしている。
【０００９】
本考案は、従来のマット素材に関する前記の問題点を改善するために提案されたものであり、通常寸法のマット素材よりも相当に大判であるので、マット貼り合わせ溶着作業が少なくて済む野積コンテナバッグ用のマット素材を提供することを目的としている。本考案の他の目的は、比較的厚い繊維ラップの単一層で構成するので柔軟であり且つ製造が容易で安価である野積コンテナバッグ用のマット素材を提供することである。
【課題を解決するための手段】
【００１０】
本考案に係る野積コンテナバッグ用のマット素材に関して、床シートは、多数個の野積コンテナバッグの下方において、遮光率９５％以上の遮光性を有し且つ遮水シート材を挟んでその上下に配置する２枚の保護シート材からなり、地面上に敷き詰めて使用する。この保護シート材を構成する個々のマット素材は、ポリエステル繊維または難燃性繊維のラップをニードルパンチで一体化させることにより、厚さ８ｍｍ以上、目付が８００ｇ／ｍ２以上および引張り強度１４０Ｎ／５ｃｍ以上であるニードルフェルトで形成し、該フェルトは幅２．５〜７ｍおよび長さ３０〜１８０ｍである。
【００１１】
本考案に係るマット素材において、綿やレーヨンなどの可燃性繊維を含まないポリエステル繊維または難燃性繊維であり、マット素材自体が防炎性能を有し且つ幅３．５〜７ｍおよび長さ８５〜１８０ｍの大判であると好ましい。また、少なくとも５〜１０ｄｔｅｘおよび１０〜２０ｄｔｅｘのポリエステル繊維からなり、得たフェルトは遮光率９５％以上および貫入抵抗５００Ｎ以上であると好ましい。さらに、遮水シート材を挟んでその上下に配置する２枚の保護シート材からなる床シートについて、この床シートを２組以上重ねて地面上に敷き詰めることも可能である。
【考案の効果】
【００１２】
本考案に係るマット素材は、仮置き場の大規模工事においてシート敷設面積が広大であっても、その全面敷設作業に要する時間を軽減できる。本考案のマット素材を用いると、広大なシート敷設面積について、これに対応する広大な保護シート材を製造する際に、従来のマット素材よりも溶着長さを相当に短縮化することができ、この溶着作業に要する手間を可能な限り省き、シート敷設作業の効率および安全性を大幅に向上させる。
【００１３】
本考案に係るマット素材は、ポリエステル繊維または難燃性繊維のラップをニードルパンチで一体化させ、これらの繊維が綿やレーヨンなどの可燃性繊維を含まないことにより、マット自体が防炎機能を発揮することになり、広大な保護シート材を製造するために多数枚のマット素材をバーナーで縦横に線状に溶着する際に、該バーナーの炎がマット素材に引火し、該マットが燃え広がる危険性を確実に回避できる。また、本考案のマット素材は、保護シート材として遮光率９５％以上の遮水シート材の上で地面上に敷き詰めることにより、野積コンテナバッグの変形や内容物の漏出を防ぎ、同時に下側の遮水シート材を保護することができる。
【図面の簡単な説明】
【００１４】
【図１】遮光シート材で被われ且つ遮水シート材および保護シート材上に配置されるフレコンバッグの仮置き場を示す概略断面図である。
【図２】複数枚のマット素材によって形成される保護シート材２枚の間に遮水シート材を挟んだ床シートを示す概略断面図である。
【図３】本考案のマット素材を溶着して得た保護シート材および遮水シート材を仮置き場上に敷設する際の状態を示す概略平面図である。
【図４】本考案の別のマット素材を溶着して得た保護シート材および遮水シート材を仮置き場上に敷設する際の状態を示す概略平面図である。
【図５】従来のマット素材からなる保護シート材を仮置き場上に溶着して敷設する際の状態を示す概略平面図である。
【考案を実施するための形態】
【００１５】
本考案を図面によって説明すると、図２に示す床シート１６は、遮水シート材１７を挟んでその上下に配置する２枚の保護シート材１８からなり、該床シートを地面上に敷き詰めて使用する。所望に応じて、床シート１６を２組以上重ねて地面上に敷き詰めることも可能である。遮水シート材１７は、公知のポリ塩化ビニル、ポリオレフィン、ポリエステルなどのシートであればよい。
【００１６】
保護シート材１８を構成する個々のマット素材２０（図３）は、ポリエステル繊維または難燃性繊維のラップをニードルパンチで一体化させることにより、厚さ８ｍｍ以上ならびに幅２．５〜７ｍおよび長さ３０〜１８０ｍである大判のニードルフェルトである。マット素材２０は、ポリエステル繊維または難燃性繊維をニードルパンチだけで絡合して一体化させ、加熱処理をしていないので全体的に比較的柔軟である。
【００１７】
マット素材２０は、実質的に防炎性を有するポリエステル繊維または難燃性繊維からなり、ポリエステル繊維の場合には反毛を使用せず、実質的にポリエステル繊維１００％であることが望ましい。通常のポリエステル繊維は、ＬＯＩ値が２０〜２１程度であるのに対し、難燃性繊維はＬＯＩ値が２６以上であるので難燃性繊維の中に含まれないが、ある程度のフェルト密度と厚みの関係から防炎性能を発揮させることができる。また、難燃性繊維として、市販の耐炎糸や難燃繊維を用いることも可能である。
【００１８】
大判のマット素材２０は、基本的にポリエステル繊維または難燃性繊維の短繊維の単一構造を有している。必要に応じて、マット素材２０には、表面に薄い織布を貼り付けたり、該マット素材の耐光性や遮光性を高めるために、両フェルト層を構成する短繊維に抗酸化剤または紫外線吸収剤を練り込んだり、抗酸化剤などの樹脂溶液を表面に塗布またはスプレーすることも可能である。
【００１９】
マット素材２０は、幅が２．５〜７ｍであり、好ましくは幅が３．５〜７ｍであり、幅２ｍである一般のマット素材と比べてかなり幅広である。マット幅が２．５ｍ未満であると、幅２．５ｍ未満の従来のマットと比べて溶着作業軽減の利点が少ない。例えば、幅２０ｍのマット素材２０を製作する際に、図４に示すようにマット幅が２．５ｍであると縦方向の溶着線２１は７本になり、図３に示すようにマット幅３．５ｍであると溶着線２１は５本に減るのに対し、従来のようにマット幅が２ｍ（図５）であると溶着線１０，１２は９本になってしまう。一方、マット幅が３．５〜７ｍであると溶着線の数をさらに減らすことができ、マット幅が７ｍを越えると、現存の大型ニードルパンチングマシンでは製造不可能である。
【００２０】
マット素材２０は、長さが３０〜１８０ｍであり、好ましくは長さ８５〜１８０ｍであり、長さ２０ｍ未満である一般のマット素材と比べて非常に長寸である。マット長さが３０ｍ未満であると、仮置き場２へ敷設する際に横方向の溶着作業を要する場合が増える。例えば、長さ約８５ｍのマット素材２０を製作する場合には、図４に示すようにマット長さが３０ｍであると横方向の溶着線２２は２本になり、図３に示すようにマット長さが８５ｍであると横方向に溶着する必要がないのに対し、従来のようにマット長さが２０ｍ（図５）であると横方向の溶着線１４は４本になり、不要部分を切断線１５で削除する。一方、マット幅が長さ８５〜１８０ｍであるといっそう大きい仮置き場を建設する際に有利であり、長さが１８０ｍを超えると、マットの巻き取り直径が大きくなりすぎてトラック搬送が難しくなる。
【００２１】
マット素材２０は、ニードルパンチ後に厚さが８ｍｍ以上、目付が８００ｇ／ｍ２および引張り強度１４０Ｎ／５ｃｍ以上であり、ニードルパンチ後に厚さが９ｍｍ以上、目付が９００ｇ／ｍ２であると好ましく、さらに規格（要求値）としては厚さが１０ｍｍ以上、目付が１０００ｇ／ｍ２であり、マット素材２０として所定の弾力性と強度を有し、従来品と比べて薄くて軽くなる。この際に、マット素材２０の厚さが８ｍｍ未満であるとマット素材２０として薄すぎて弱くなり、目付が８００ｇ／ｍ２未満であると弱くなって扱いにくく、引張り強度が１４０Ｎ／５ｃｍ未満であると耐久性が劣ることになる。
【００２２】
マット素材２０には、一部でも反毛（回収再生綿）を加えることなく、実質的にポリエステル繊維１００％または難燃性繊維からなる。マット素材２０には、防炎性能を低下させない範囲でアクリル、ナイロンなどの他の繊維を一部加えることもできる。また、グレイ色や緑色の短繊維を一部または全部に添加することにより、自然の景観と調和しやすいグレイ色や緑色のマット素材２０を作製してもよい。この際に、ポリエステル繊維は、難燃性、耐光性、引張り強度およびコストの点から好ましく、さらに好適な外面や触感などを有する表皮フィルムを常温または加熱処理でさらに接着することも可能である。
【００２３】
マット素材２０は、繊度が異なる少なくとも２種のポリエステル繊維または難燃性繊維を含んでいてもよく、例えば、ポリエステル繊維は、全体の繊度が５〜２０ｄｔｅｘであり、詳細では５〜１０ｄｔｅｘおよび１０〜２０ｄｔｅｘの２種または３種以上を混綿することが可能である。この際に、一方のポリエステル繊維の繊度が５〜１０ｄｔｅｘであると適度の柔軟性を付与できて曲げやすくなり、他方のポリエステル繊維の繊度が１０〜２０ｄｔｅｘであると引っ張り強度を高くできて一定の耐久性を付与できる。また、ポリエステル繊維の繊度が５ｄｔｅｘ未満であるとマット素材２０の耐久性に問題が生じやすく、一方、繊度が２０ｄｔｅｘを超えると、マット素材２０が硬くなってシート敷設の作業性が低下してしまう。
【００２４】
用いるポリエステル繊維は、糸の発色性を改善するために、スルホン酸基を導入したカチオン可染のポリエステル繊維でもよく、導入されたスルホン酸基の染着座にカチオン染料を結合させる。この場合、ポリエステル繊維は、分散染料と合わせて２色以上に染め分けすることもできる。また、ポリエステル繊維は、潜在捲縮のポリエステル繊維でもよい。ポリエステル繊維は、溶融高分子を細孔口金から押し出して冷却する溶融紡糸法で製造されるため、２種の高分子を同時に同じ細孔から押し出して２成分の複合繊維を形成したり、繊維の断面形状の異形化や中空化を行ってもよい。
【００２５】
潜在捲縮のポリエステル繊維は、複合繊維化において熱収縮が異なる２成分のポリエステル繊維を紡糸することによって製造する。潜在捲縮繊維は、紡糸後において通常の糸と同様に直線状であり、得た糸に熱を加えるとその糸が捲縮され、僅かに伸縮性のある糸となる。また、繊維の中空化により、見掛け比重が小さく且つ嵩高で軽量なマット素材を作ることもでき、異型断面化では、三角形断面にすると絹に似た風合を付与できる。潜在捲縮のポリエステル繊維をマット素材２０に添加すると、該マットの伸縮性および弾性回復性を良化させることができる。
【００２６】
マット素材２０には、中間の基布として、ポリエステル繊維製の織布を介在させてもよい。この基布は、平織、斜文織、朱子織などの織物であり、耐光性が関係しないので安価なポリプロピレン製の織布でもよい。この基布は通常の用途で目付が３０〜８０ｇ／ｍ２であり、設置場所や地域によって貫入抵抗を極端に上げることを要する場合には目付２５０ｇ／ｍ２以下の基布または通常の基布を複数枚を使用すると好ましく、目付が３０ｇ／ｍ２未満であると基布として弱くなり、一方、目付が２５０ｇ／ｍ２を超えると基布として厚くなりすぎてマット素材２０が曲げにくくなる。
【００２７】
マット素材２０を製造するには、カーディングの後にクロスラッパーで繊維ラップを所定厚さになるまでクロス重ねし、所望に応じて基布を中間に介在させる。ついでクロス重ねした繊維ラップをニードルパンチ機で上下方向からニードルパンチすることによって全体を絡合して一体化させる。このニードルパンチングでは、例えば、通常のロッキングニードルを用いて１００〜３５０本／ｃｍ2の針密度で行う。
【００２８】
マット素材２０は、長さが８５〜１８０ｍ程度であると、筒状に巻き取った際に巻き取り直径１００〜１５０ｃｍであり、１５０ｍ巻き以上にすることも可能である。この際に、巻き取り直径が１２０ｍを超えるとトラックの荷台に２本並べられない限界直径に近くなる。マット素材２０の巻き取り直径が１００〜１２０ｃｍであると、幅２ｍ超のトラックの荷台に２本並べて載置することができ、４トントラックによって一度に多数本を搬送できるので搬送効率が良くなる。また、マット長さが１８０ｍ近くになると、マット素材の巻筒に入れた鉄芯の両側をホイストクレーンで吊り上げ、一次保管場所に下ろしてから、ホイストクレーンで４トン以上のトラックに積み込み、作業現場では遮光シート材と同様に荷下ろしから敷設の作業を行う。
【００２９】
マット素材２０は、ポリエステル繊維または難燃性繊維のニードルフェルトであり、引張り強度１４０Ｎ／５ｃｍ以上であるから使用時に破れにくく、フェルト中間に基布を介在させると破断強度および寸法安定性がさらに良化する。また、マット素材２０は、野積コンテナバッグ用シートとして厚さ１０〜１２ｍｍで比較的軽く且つ薄くても、遮光率が９５％以上であるので、中間に敷設の遮水シート材１７の変質を防止し、しかも通常の使用条件下において摩耗、損傷や劣化などは起こりにくい。
【実施例１】
【００３０】
次に、本考案を実施例に基づいて説明する。マット素材用として、繊度１７デシテックスの白色ポリエステル繊維を４０重量％、繊度６デシテックスのグレイ色のポリエステル繊維を６０重量％用いる。両繊維をブレンドした後に、カード機を通してカーディングを行い、クロスラッパーで全体をクロス重ねすることにより、ポリエステル繊維１００％の繊維ラップを得る。
【００３１】
次に、前記の繊維ラップについて、大型ニードルパンチ機によって上下方向からニードルパンチすることによって繊維を絡合して全体を一体化させる。得たマット素材２０は、図２に示すような単一層で幅３．７ｍ×長さ８５ｍであり、厚さが１０〜１２ｍｍ、目付が１０００ｇ／ｍ２である。マット素材２０は、ニードルパンチだけで一体化され、非加熱処理品であるので全体が比較的柔軟である。
【００３２】
マット素材２０に対する物性要求値は、下記の表１の通りであり、マット素材２０はいずれにも適合する。また、マット素材２０について、その防炎性能試験の結果は表２の通りであり、該マット素材が耐熱性を有することは明らかである。
【００３３】
【表１】
0003210080.tif 000003
【００３４】
【表２】
0003210080.tif 000004
【００３５】
得たマット素材２０は、幅３．７ｍ×長さ８５ｍであって巻き取り直径が１００ｃｍであり、１本の巻き取り重量が３９０ｋｇである。マット素材２０は、広さが幅約２０ｍ×長さ約８５ｍであるテスト施工用の仮置き場２の全面に敷設できるように、図３に示すように、６枚のマット素材２０を５本の縦方向の溶着線２１で並列に貼り合わせ、保護シート材１８を形成する。マット素材２０は、仮置き場２の全面に敷設する保護シート材１８を作製する際に、溶着長さが全体として短くなることにより、シート敷設作業の効率および安全性を大幅に向上させることができる。
【００３６】
広さが幅約２０ｍ×長さ約８５ｍであるテスト施工用の仮置き場２において、まず貼り合わせた保護シート材１８を敷設し、次に遮水シート材１７を載せてから、さらに保護シート材１８を敷設して床シート１６を構成する。従来のマット素材であると約３日で施行作業で完了するが、大判のマット素材２０を用いると２日で施工作業が完了し、１日分の施工時間の短縮が可能となる。このため、汚染土壌の除染作業現場において、大判のマット素材２０の敷設を含む作業効率が大幅に向上するので、除染作業の現場において高評価を受けている。
【実施例２】
【００３７】
個々のマット素材２４（図４）は、実施例１と同様に製造するけれども、該マット素材は幅２．５ｍ×長さ３０ｍに定める。マット素材２４は、広さが幅約２０ｍ×長さ約８５ｍであるテスト施工用の仮置き場２の全面に敷設できるように、図４に示すように、８枚のマット素材２４を７本の縦方向の溶着線２１で並列に貼り合わせ、この貼り合わせマット３組をさらに２本の横方向の溶着線２２で貼り合わせる。
【００３８】
マット素材２４を保護シート材２６として一般的な仮置き場２の全面に敷設するには、まずマット素材２４を８枚ずつ溶着線２１で並列に貼り合わせ、さらに２本の横方向の溶着線２２で貼り合わせるだけであり、溶着線２１，２２の全長が従来の保護シート材４（図５）よりも相当に短い。マット素材２４を用いると施工作業が短時間で完了し、施工時間の短縮が可能となり、除染作業の現場における評価が高い。
【符号の説明】
【００３９】
２    仮置き場
３    遮水シート材
４    保護シート材
６    遮光シート材
１０，１２，１４    溶着線
１７    遮水シート材
１８，１８    保護シート材
２０    マット素材
２１，２２    溶着線
【図１】
0003210080.tif 000005
【図２】
0003210080.tif 000006
【図３】
0003210080.tif 000007
【図４】
0003210080.tif 000008
【図５】
0003210080.tif 000009
【手続補正書】
【提出日】平成29年1月30日(2017.1.30)
【手続補正１】
【補正対象書類名】明細書
【補正対象項目名】００１７
【補正方法】変更
【補正の内容】
【００１７】
マット素材２０は、ポリエステル繊維または難燃性繊維からなり、実質的にポリエステル繊維１００％であることが望ましい。通常のポリエステル繊維は、ＬＯＩ値が２０〜２１程度であるのに対し、難燃性繊維はＬＯＩ値が２６以上であるので難燃性繊維の中に含まれないが、ある程度のフェルト密度と厚みの関係から防炎性能を発揮させることができる。また、難燃性繊維として、市販の耐炎糸や難燃繊維を用いることも可能である。
【手続補正２】
【補正対象書類名】明細書
【補正対象項目名】００２２
【補正方法】変更
【補正の内容】
【００２２】
マット素材２０には、反毛（古着などの回収再生綿）を加えることなく、実質的にポリエステル繊維１００％または難燃性繊維からなる。マット素材２０には、防炎性能を低下させない範囲でアクリル、ナイロン、ＰＰなどの他の繊維を一部加えることもできる。また、グレイ色や緑色の短繊維を一部または全部に添加することにより、自然の景観と調和しやすいグレイ色や緑色のマット素材２０を作製してもよい。この際に、ポリエステル繊維は、難燃性、耐光性、引張り強度およびコストの点から好ましく、さらに好適な外面や触感などを有する表皮フィルムを常温または加熱処理でさらに接着することも可能である。